(57)【要約】【課題】  ディスプレイ装置における明暗コントラストを、フィルタの色づきを抑制しつつ向上させること。【解決手段】  発光表示デバイスを用いるディスプレイ装置において用いられるディスプレイ装置用フィルタであって、入射光の所定波長成分の透過を抑制する外光抑制層と、ディスプレイ装置からの電磁波放射を抑制するための電磁波シールド層とを有し、発光表示デバイスの緑色発光ピークの波長の光線透過率Ｙ４（％）に対して、３波長域発光形蛍光管の緑色発光ピークの波長の光線透過率Ｙ２（％）が５以上低いか、発光表示デバイスの白色発光スペクトルを使用した視感透過率Ｙ１（％）に対して、３波長域発光形蛍光管の緑色発光ピークの波長の光線透過率Ｙ２（％）が１以上低い透過特性を有するとともに、電磁波シールド層が外光抑制層よりも発光表示デバイス側に配置されることを特徴とする。【選択図】    図１
2005189728.tif 000002
【特許請求の範囲】
【請求項１】
発光表示デバイスを用いるディスプレイ装置において用いられるディスプレイ装置用フィルタであって、
入射光の所定波長成分の透過を抑制する外光抑制層と、
前記ディスプレイ装置からの電磁波放射を抑制するための電磁波シールド層とを有し、
前記発光表示デバイスの緑色発光ピークの波長の光線透過率Ｙ４（％）に対して、３波長域発光形蛍光管の緑色発光ピークの波長の光線透過率Ｙ２（％）が５以上低いか、前記発光表示デバイスの白色発光スペクトルを使用した視感透過率Ｙ１（％）に対して、３波長域発光形蛍光管の緑色発光ピークの波長の光線透過率Ｙ２（％）が１以上低い透過特性を有するとともに、
前記電磁波シールド層が前記外光抑制層よりも前記発光表示デバイス側に配置されることを特徴とするディスプレイ装置用フィルタ。
【請求項２】
前記電磁波シールド層が導電性材料の薄膜から構成されることを特徴とする請求項１記載のディスプレイ装置用フィルタ。
【請求項３】
前記電磁波シールド層がメッシュ状導電性材料を用いて形成されることを特徴とする請求項１記載のディスプレイ装置用フィルタ。
【請求項４】
さらに、３波長域発光形蛍光灯Ｆ１０の発光スペクトル（ＪＩＳ  Ｚ８７１９−１９９６）を使用した視感透過率Ｙ３（％）が、前記視感透過率Ｙ１（％）に対して１以上低いことを特徴とする請求項１乃至請求項３のいずれか１項に記載のディスプレイ装置用フィルタ。
【請求項５】
請求項１乃至請求項４のいずれか１項に記載のディスプレイ装置用フィルタを用いたディスプレイ装置。
【請求項６】
請求項１乃至請求項４のいずれか１項に記載のディスプレイ装置用フィルタが、透明な部材を介して前記発光表示デバイス表面と接する構成を有することを特徴とするディスプレイ装置。
【発明の詳細な説明】
【技術分野】
【０００１】
本発明はディスプレイ装置に用いるフィルタに関し、特に発光表示デバイスの前面に配置され、コントラストを向上させるディスプレイ装置用フィルタに関する。
【背景技術】
【０００２】
ディスプレイ装置はテレビやパーソナルコンピュータのモニタなど、様々な分野で用いられている。ディスプレイ装置の種類は多岐に渡るが、代表的なものとしては、ＣＲＴディスプレイ装置、液晶ディスプレイ装置（ＬＣＤ）、プラズマディスプレイ装置、ＥＬディスプレイ装置、ＦＥＤ(Field Emission Display）装置等を挙げることができる。
【０００３】
従来、ＬＣＤやプラズマディスプレイ装置を筆頭とする平面ディスプレイは解像度や発色、コストの点でＣＲＴディスプレイ装置に比べ不利であるとされてきたが、技術進歩及び低価格化に伴い、現在では一般的な用途では平面ディスプレイが好んで用いられるようになってきている。
【０００４】
特に、大画面テレビジョン装置の分野では、発光表示デバイスの１つであるプラズマディスプレイパネル（ＰＤＰ）を用いたプラズマディスプレイ装置が注目を集めており、低価格化が進むにつれてますますその需要は増加するものと思われる。
【０００５】
プラズマディスプレイパネルは、一般的に、セルと呼ばれる、最小発光単位である微少領域（発光表示デバイス）を２枚の透明平板の間に多数形成し、セルに選択的に電圧を印加することで、セル内に封入されたガスをプラズマ放電させて紫外線を生成し、セル内の蛍光体を発光させて、画像を表示するものである。
【０００６】
プラズマディスプレイパネルはそれ単体でカラー画像の表示が可能ではあるが、電磁波や近赤外線を発生すること、色調の補正が必要であることなどの理由で、ＰＤＰを用いたディスプレイ装置には、様々な機能を有する光学フィルタを使用することが必要である。
【０００７】
この種のフィルタの機能として重要なものの１つに、外光の影響抑制がある。
例えば、画像の黒い部分に対応するセルは発光させず、本来その部分は黒く見えなければならない。しかし、通常ディスプレイ装置が設置される環境には室内の照明などの環境光（外光）が存在し、この外光がディスプレイ装置表面や内部で反射して、黒が灰色のように見えてしまう。
【０００８】
このような、外光による、画像表示時の白画像部分と黒画像部分のコントラスト（以下、明暗コントラストという）の低下は、特に、ディスプレイパネルに用いられている蛍光体が白色等の明るい色であるプラズマディスプレイ装置の場合、無視できない問題である。
【０００９】
【特許文献１】特開２００３−１６７１１８号公報
【発明の開示】
【発明が解決しようとする課題】
【００１０】
このような問題を解決するため、出願人は、特許文献１において、特定の波長帯の光を吸収することで、外光による明暗コントラストの低下を抑制する外光抑制層を有するディスプレイ装置用フィルタを提案した。しかしながら、本発明者のさらなる検討によれば、このフィルタの外光抑制能力は必ずしも十分に利用されているわけではないことがわかった。すなわち、ディスプレイ装置に入射した外光のうち、多層構造を有するディスプレイ用フィルタにおいて内側（ディスプレイパネル側）の層として設けられる外光抑制層に到達するまでに、フィルタを構成する他の層の界面や層の内部で反射、散乱される成分が存在する。これらの成分は外光抑制層に到達しないため、本来であれば抑制されるべき外光成分が抑制できず、結果として外光抑制層による明暗コントラスト向上効果が十分に生かし切れない場合が発生する。
【課題を解決するための手段】
【００１１】
このような従来技術の問題点に鑑み、本発明者は鋭意検討した結果、発光表示デバイスを用いるディスプレイ装置のためのフィルタにおいて、フィルタを構成する材料に反射や散乱の少ない材料を用いたり、反射防止機能を有する層を設けることにより、外光抑制層の機能をより有効に活用可能であることを見いだし、出願を行った（特願２００３−１９８４８６号及び特願２００３−１９８４８７号）。
【００１２】
これらの出願に記載した構成によって、外光抑制層の機能を効率よく利用することが可能になり、コントラストの向上と未使用時のフィルタ色づきを抑制することが可能となったが、発明者がさらに検討を重ねた結果、さらに改善する余地があることが判明した。
【００１３】
すなわち、通常ディスプレイ用フィルタを構成する各層には、主にディスプレイパネルが発生する電磁波が装置外へ放射されないようにするためのシールド層（電磁波シールド層）が含まれる。電磁波シールド層はその機能を達成するため、導電性材料から形成されるメッシュや透明導電層膜などを含む。そして、従来電磁波シールド層は外光抑制層よりも外側、即ち観察者に近い位置に配置されていた。
【００１４】
発明者が検討したところ、金属薄膜や金属メッシュにより構成される電磁波シールド層は、樹脂フィルムなどから構成される他の層と比較し、その表面において外光の反射や拡散を起こしやすいことが検証された。
これらのことから、ディスプレイ装置に入射する外光を効率的に外光抑制層に到達させるには、フィルタ最外面から外光抑制層に至る光路中には電磁波シールド層を設けず、外光抑制層よりも内面側に設ける構成が好ましいとの結論に達し、本発明に到達した。
【００１５】
すなわち、本発明の要旨は、発光表示デバイスを用いるディスプレイ装置において用いられるディスプレイ装置用フィルタであって、入射光の所定波長成分の透過を抑制する外光抑制層と、ディスプレイ装置からの電磁波放射を抑制するための電磁波シールド層とを有し、発光表示デバイスの緑色発光ピークの波長の光線透過率Ｙ４（％）に対して、３波長域発光形蛍光管の緑色発光ピークの波長の光線透過率Ｙ２（％）が５以上低いか、発光表示デバイスの白色発光スペクトルを使用した視感透過率Ｙ１（％）に対して、３波長域発光形蛍光管の緑色発光ピークの波長の光線透過率Ｙ２（％）が１以上低い透過特性を有するとともに、電磁波シールド層が外光抑制層よりも発光表示デバイス側に配置されることを特徴とするディスプレイ装置用フィルタに存する。
【００１６】
また、本発明の別の要旨は、本発明によるディスプレイ装置用フィルタを用いたディスプレイ装置に存する。
【発明の効果】
【００１７】
本発明によれば、外光抑制層を有するフィルタを用いるディスプレイ装置の明暗コントラスト向上及び、フィルタの色づき抑制を両立することができる。
【発明を実施するための最良の形態】
【００１８】
以下、本発明をその好適な実施形態に基づき詳細に説明する。
本発明のディスプレイ装置用フィルタは、発光表示デバイスを用いるディスプレイ装置用のフィルタである。ここで、発光表示デバイスとは、プラズマディスプレイパネルや、液晶ディスプレイパネルとバックライトの組み合わせといった、発光表示の機能を実現する最小構成、換言すればディスプレイフィルタを用いる対象となる発光表示体を意味する。また、本発明において発光表示デバイスはカラー発光表示デバイスである。また、ディスプレイ装置とは、発光表示デバイス及びディスプレイフィルタが筐体に組み込まれ、市場でテレビやディスプレイ装置として流通している完成品の形態を意味する。
【００１９】
本発明のディスプレイ装置用フィルタは、発光表示デバイスの前面、すなわち発光表示デバイスから出射した光が、この発光表示デバイスを用いたディスプレイ装置から出射するまでの光路中に配置される。
【００２０】
本発明のディスプレイ装置用フィルタは、外光抑制機能を有するフィルタである。外光抑制機能はディスプレイ装置用フィルタを構成する層の１つの有する機能として実現され、以下、外光抑制機能を有する層を外光抑制層という。ただし、本発明においてディスプレイ装置用フィルタを構成する層は、隣り合う層と必ずしも接着されている必要はない。例えば、ある層が隣り合う層と離れて配置されているような形態や、隣り合う層と接してはいるが、接着はされていないような形態であってもよい。
【００２１】
《ディスプレイ装置用フィルタ全体の光学特性》
本発明が対象とするディスプレイ装置用フィルタは、外光抑制層、近赤外線吸収層、電磁波シールド層など、フィルタとして必要な機能を含む構成において、設置対象とする発光表示デバイスの緑色発光ピークの波長（プラズマディスプレイパネルの場合５２５ｎｍである場合が多いが、蛍光体の種類等によって異なる）の光線透過率Ｙ４（％）に対して３波長域発光形蛍光管の緑色発光ピークの波長の光線透過率Ｙ２（％）が５以上、好ましくは７以上、さらに好ましくは１０以上低いこと、あるいは発光表示デバイスの白色発光スペクトルを使用した視感透過率Ｙ１（％）に対して、３波長域発光形蛍光管の緑色発光ピーク波長（通常は５４５ｎｍ）の光線透過率Ｙ２（％）が１以上、好ましくは３以上、さらに好ましくは５以上低いことを特徴とする。
【００２２】
さらには、３波長域発光形蛍光灯Ｆ１０の発光スペクトル（ＪＩＳ  Ｚ８７１９−１９９６）を使用した視感透過率Ｙ３（％）が、前記視感透過率Ｙ１（％）に対して１以上、好ましくは３以上、さらに好ましくは５以上低いと、明暗コントラスト向上の効果がより多く得られる。
【００２３】
但し、発光表示デバイスの輝度を大きく低下させないために、視感透過率Ｙ１（％）は１０％以上、好ましくは２０％以上、更に好ましくは３０％以上であることが望ましい。視感透過率は、ＪＩＳ  Ｚ８１０５−１９８２に記述された、物体を透過する光束φｔと物体に入射する光束φｉとの比、φｔ／φｉであり、人の視覚系の明るさ感覚に対する相対分光応答度(分光視感効率)を考慮した上での、３８０ｎｍ〜７８０ｎｍの波長域における透過率の平均で、これは物体の相対的な明暗を示す明度とおおむね相関するため、視感透過率をフィルタの明るさ／暗さの指標としている。
【００２４】
視感透過率Ｙ３（％）が、視感透過率Ｙ１（％）に対して１未満低い場合、従来用いられているＮＤフィルタ（ニュートラル・デンシティフィルタ；可視光域での透過率が一様なフィルタで、光量を落とす目的で使用される)、或いはＮＤフィルタに類するフィルタと同等の効果しか得られない。
【００２５】
本発明のディスプレイ装置用フィルタは、単独はもちろん透明のガラスや他の透明樹脂板等と貼り合わせた積層体として用いることができる。また、発光表示デバイス表示面へ直接貼付される部材、透明ガラスや他の透明樹脂板などと貼り合わせた積層体として設置される部材等、複数の部材の特性を組み合わせることで、本発明を実施することもできる。本発明のディスプレイ装置用フィルタを用いて、ディスプレイ装置を得るには、発光表示デバイスとして、公知のものあるいは市販品であれば特に限定なく用いることができる。
【００２６】
上述の条件を満たすディスプレイ装置用フィルタの具体的な構成について更に説明する。
図２は発光表示デバイスの一例としてのプラズマディスプレイパネルの発光スペクトル１４と、外光源の一例としての３波長域発光形蛍光灯Ｆ１０の発光スペクトル１５、及び上述の条件を満たすフィルタの透過スペクトル１６の例を示す特性図である。
【００２７】
図３は、図２に示すプラズマディスプレイパネルの発光スペクトル１４と、３波長域発光形蛍光灯Ｆ１０の発光スペクトル１５が、透過スペクトル１６を有するフィルタを透過した後の発光スペクトル１４’及び１５’を示す。プラズマディスプレイ発光に比較して外光が大きく減少していることが分かる。なお、上述のように外光抑制層を２回通過したものが実際に観察されるため、図３における外光の発光スペクトル１５’はフィルタを２回透過させたものを示している。
【００２８】
外光源として３波長域発光形蛍光灯Ｆ１０、発光表示デバイスとしてプラズマディスプレイパネルという組み合わせを考えると、外光抑制層の極小透過率が５３０ｎｍよりも短波長側（図２において波長５３０ｎｍより左側の波長域）にあると、この波長域には外光成分が少ないため外光カットの効果が低く、また波長５２５ｎｍ近傍にはプラズマディスプレイパネルの緑色の発光ピーク（発光スペクトル１４におけるポイントＧ付近）があり、この緑色発光を妨害(緑色を吸収)してしまうためコントラスト向上の効果が低くなり好ましくない。また、極小透過率が６１０ｎｍよりも長波長側（図２において波長６１０ｎｍより右側の波長域）であると、ディスプレイパネルの赤色の発光（発光スペクトル１４におけるポイントＲ１、Ｒ２付近）を大きく妨害（赤色を吸収）してしまうため好ましくない。したがって、この外光源と発光表示デバイスの組み合わせにおいては、３波長域発光形蛍光灯Ｆ１０の緑色発光を良く吸収し、プラズマディスプレイパネルの緑色発光を良く通過するように外光抑制層の吸収ピークを設計することとなる。
【００２９】
従って、図２に示すように、波長５３０ｎｍ〜６１０ｎｍに透過率の極小値Ｋを１つ以上持つ外光抑制層を設計することになる。ここで「極小値」とは、例えば二次関数のグラフ等で定義されている場合と同様な意味、即ちグラフ上において減少から増加に変わる変曲点を意味し、最小値とは異なる。
【００３０】
また、５３０ｎｍ〜６１０ｎｍの波長域に極小値Ｋを有する外光抑制層の透過スペクトル１６はシャープ（急峻）なバレー型（谷型）を有する方が、ディスプレイパネルの発光輝度確保のため好ましい。なお、プラズマディスプレイパネルは波長５９５ｎｍ近傍に強い発光があるため、５３０ｎｍ〜６１０ｎｍの部分をカットするとこの波長域のプラズマディスプレイパネルの発光も弱まり明暗コントラストが低下するものの、この５９５ｎｍの発光はセルに封入されたＮｅガスの発光によるものであり、本来不要な成分である。そのため、５３０ｎｍ〜６１０ｎｍの波長域の発光成分をカットするように設計することは好ましい。
【００３１】
具体的には、５３０ｎｍ〜６１０ｎｍの波長域に最大吸収を有する化合物であって、この化合物が下記一般式（I）で表されるジフェニルスクアリリウム系化合物、下記一般式（II）で表されるテトラアザポルフィリン系化合物、フェニルピラゾリル系スクアリリウム系化合物(III)、ピロメテン系化合物(IV)の少なくとも１つ、好ましくは下記一般式（I）で表されるジフェニルスクアリリウム系化合物及び／又は下記一般式（II）で表されるテトラアザポルフィリン系化合物を用いて形成した光学機能フィルムである。
【００３２】
2005189728.tif 000003
【００３３】
〔式（I）中、Ｒ1は、置換基を有していてもよいアルキル基、置換基を有していてもよいアルコキシ基、置換基を有していても良いアリール基、置換基を有していてもよいアリオールオキシ基、又はハロゲン原子を示す。ここで、隣接するＲ1が一緒になって、アルカンジイル基やアルキレンジオキシ基を形成していても良い。
【００３４】
Ｒ2は、水素原子、又は１価の置換基を示し、Ｇ1は、−ＮＲ3−で表される基(ここで、Ｒ3は、水素原子、又はアルキル基を示す。)、又は酸素原子を示し、Ｇ2は、カルボニル基、又はスルホニル基を示す（ここで、Ｇ2がスルホルニ基の場合には、Ｒ2は水素原子ではない。)。
ｍ、ｎ及びｐは０以上の整数であり、ｍ＋ｎ＋ｐは５以下である。
【００３５】
ただし、ベンゼン環上のこれらの置換基は、他方のベンゼン環との間で互いに異なっていてもよく、また、一方のベンゼン環において、ｍ及びｎが２以上であるとき、Ｒ1、及びＧ1−Ｇ2−Ｒ2で表される基は、同一環内の他の置換基との間で互いに異なっていてもよい。〕
【００３６】
2005189728.tif 000004
【００３７】
〔式（II）中、Ｒ1〜Ｒ8は、各々独立に、水素原子、ハロゲン原子、ニトロ基、シアノ基、ヒドロキシ基、アミノ基、置換基を有していても良いアルキル基、置換基を有していても良いシクロアルキル基、置換基を有していても良いアルコキシ基、置換基を有していても良いアリール基、置換基を有していても良いアリールオキシ基、置換基を有していても良いアルキルアミノ基、置換基を有していても良いジアルキルアミノ基、置換基を有していても良いアルキルチオ基、又は置換基を有していても良いアリールチオ基を表し、Ｒ1とＲ2、Ｒ3とＲ4、Ｒ5とＲ6、Ｒ7とＲ8は各々連結して非芳香環を形成しても良く、Ｍは、２個の水素原子、２価の金属原子、３価の１置換金属原子、４価の２置換金属原子、又はオキシ金属原子を表わす。〕
【００３８】
2005189728.tif 000005
【００３９】
〔式（III）中、Ｒ1は、置換基を有していてもよいアルキル基、又は置換基を有していてもよいアルコキシ基を示し、置換基Ａは水酸基、又はＷ−Ｘ−Ｒ2（Ｗはイミノ基を示し、Ｘはカルボニル基、又はスルホニル基を示し、Ｒ2は水素原子、置換基を有していてもよいアルキル基、置換基を有していてもよいアルケニル基、置換基を有していてもよいアリール基、置換基を有していてもよい複素環基を示し、ｍは０又は１を示し、Ｒ6，Ｒ7は置換基を有していてもよいアルキル基、又は置換基を有していてもよいアリール基を示し、Ｚは酸素原子を示す。）を示す。〕
【００４０】
2005189728.tif 000006
【００４１】
〔式(IV)中、Ｒ1〜Ｒ4、Ｒ7〜Ｒ11は各々独立に水素原子、ハロゲン原子、ニトロ基、シアノ基、ヒドロキシ基、アミノ基、カルボキシル基、スルホン酸基、炭素数１〜２０のアルキル基、炭素数１〜２０のハロゲノアルキル基、炭素数１〜２０のアルコキシ基、炭素数２〜２０のアルケニル基、炭素数２〜２０のアルコキシアルキル基、炭素数２〜２０のアルコキシアルコキシ基、炭素数６〜２０のアリールオキシ基、炭素数１〜２０のアシル基、炭素数２〜２０のアルコキシカルボニル基、炭素数２〜２０のアルキルアミノカルボニル基、炭素数３〜２０のジアルキルアミノカルボニル基、炭素数２〜２０のアルキルカルボニルアミノ基、炭素数７〜２０のフェニルカルボニルアミノ基、炭素数７〜２０のフェニルアミノカルボニル基、炭素数７〜２０のフェノキシカルボニル基、炭素数７〜２０のアラルキル基、炭素数６〜２０のアリール基、炭素数４〜２０のヘテロアリール基、炭素数１〜２０のアルキルチオ基、炭素数６〜２０のフェニルチオ基、炭素数３〜２０のアルケニルオキシカルボニル基、炭素数８〜２０のアラルキルオキシカルボニル基、炭素数４〜２０のアルコキシカルボニルアルコキシカルボニル基、炭素数４〜２０のアルキルカルボニルアルコキシカルボニル基、炭素数２〜２０のモノ（ヒドロキシアルキル）アミノカルボニル基、炭素数３〜２０のジ（ヒドロキシアルキル）アミノカルボニル基、炭素数３〜２０のモノ（アルコキシアルキル）アミノカルボニル基又は炭素数５〜２０のジ（アルコキシアルキル）アミノカルボニル基を表し、Ｒ2とＲ3及び／又はＲ10とＲ11は、それぞれ互いに結合してピロール環に縮合する芳香環を形成してもよく、又これらによって形成される縮合芳香環は、それぞれ同一であっても異なるものであってもよく、式(V)
【００４２】
2005189728.tif 000007
【００４３】
(式(V)中、Ｒ8〜Ｒ11は、前記と同意義を表わす。)を表わし、Ｍは遷移金属を表わす。〕
【００４４】
このような化合物を用いた外光抑制用フィルムは、上記化合物を個別に、あるいは混合して周知の方法でフィルムやシート状に形成することにより実現することが可能である。
【００４５】
上述したような光学特性を有するディスプレイ装置用フィルタにおいて、外光抑制層の機能を十分生かした明暗コントラストの向上効果と、未使用時のフィルタの色づき抑制を両立させるため、本実施形態に係るディスプレイ用フィルタは、電磁波シールド層を、ディスプレイ装置に入射する外光が外光抑制層に到達するまでの光路中に設けるかわりに、外光抑制層よりも発光表示デバイス側に配置することにより、フィルタ内部で散乱する外光による明暗コントラストの低下を抑制し、ひいては外光抑制層の機能を十分活用することを特徴とするものである。
【００４６】
図１は、本実施形態に係るディスプレイ装置用フィルタを適用したディスプレイ装置の一例としてのプラズマディスプレイ装置の、光学部材の配置例を示す図である。
【００４７】
図において、プラズマディスプレイ装置は、例えば３波長域発光型蛍光灯である外光源２０が存在する側（最外面側）から、外光導入層１、ガラス板３、近赤外線吸収層７、外光抑制層１１、電磁シールド層４及びプラズマディスプレイパネル１２を有する。プラズマディスプレイパネル１２を除く各部材は図示しない粘着剤層によって貼り合わされ、ディスプレイ装置用フィルタ１００を構成している。なお、図において、フィルタ１００とプラズマディスプレイパネル１２とは所定の空間をおいて配置されているが、この空間を透明樹脂シートや粘着剤層などによって埋めても良い。
【００４８】
ディスプレイ装置用フィルタ１００の構成について更に説明する。ガラス板３は例えば強化ガラスからなり、主にディスプレイ装置の外観を整えるとともに、フィルタ１００の基材としても機能する。
【００４９】
本実施形態において、ガラス板３の一面には、外光導入層１が設けられる。外光導入層１は、フィルタに入射した外光を反射、散乱することなく透過させる層であることが好ましい。具体的には、ＪＩＳ  Ｚ８１０５−１９８２による視感透過率が９０％以上であることが好ましく、９５％以上であることが特に好ましい。
【００５０】
このような外光導入層１は、例えば視感透過率の高い材質を透明バインダー樹脂に分散もしくは混合させてフィルム状やシート状に形成したり、透明基板に塗膜として形成したり、蒸着等によって透明基板上に直接設けたり、基板上にフィルム状のものを貼り付けたりするなど、様々な方法によって形成することができる。ただし、外光導入層の厚みは人間の目が最も敏感に感じる５５０ｎｍの１／４波長である１３７．５ｎｍ程度とするのが好ましいため、このような薄膜を生成可能な方法によって形成することが好ましい。
【００５１】
また、外光導入層１は、隣接する層（ここではガラス板３）よりも屈折率が低い必要があり、その差が好ましくは０．０６以上、さらに好ましくは０．１０以上である。視感透過率及び上述の条件を満たせば、外光導入層の材質、組成に特に制限はない。
【００５２】
ガラス板３のもう一方の面には、近赤外線吸収層７が設けられる。近赤外線吸収層７は、例えばＰＥＴシート等の透明基材の一面又は両面に近赤外線吸収機能を有するフィルムが貼り付けられた構成を有し、プラズマディスプレイパネル１２から放出される近赤外線をカットする。
【００５３】
近赤外線吸収層７の内面側に図示しない粘着剤層を介して上述した光学特性を有する外光抑制層１１が設けられる。外光抑制層１１は、外光源２０の特定波長域の光線を吸収することで、外光が後述する電磁波シールド層４やディスプレイパネル１２に到達すること及び、電磁波シールド層４やディスプレイパネル１２で反射や散乱されることによる戻り光がディスプレイ装置外へ戻ることの両方を抑制し、外光による明暗コントラストの悪化を抑制する。
【００５４】
外光抑制層１１は、例えばＰＥＴからなる透明シート上に上述の透過特性を有する外光抑制機能フィルムを貼り付けた構成を有する。また、外光抑制層１１は、上述した５３０ｎｍ〜６１０ｎｍの波長域に最大吸収を有する化合物を含有する。
【００５５】
外光抑制層１１には、さらに図示しない粘着剤層を介して電磁波シールド層４が設けられる。電磁波シールド層４は、例えばＰＥＴシート等の基材上に金属薄膜を設け、この金属薄膜をケミカルエッチング等の方法によってパターニングし、導電性のメッシュを形成したものや、基材上にスパッタリング等によって導電薄膜を形成したものであり、図示しないアースに接続されて、プラズマディスプレイパネル１２から放出される電磁波をシールドしている。なお、電磁波シールド層をメッシュ状の導電性材料により形成する場合、導電性材料がある部分と内部分とによって生じる凹凸を、ＵＶ硬化性樹脂等で覆うことによって平滑化しても良い。この場合、電磁波シールド層４の基材と平滑化材料との屈折率の差が小さいことが好ましい。また、導電性メッシュの表面を周知の方法で黒化処理し、メッシュによる反射をさらに抑制してもよい。なお、図１に示した以外の、色調補正層等がディスプレイ装置用フィルタ１００に含まれていても良い。
【００５６】
各層は、加圧加熱処理により粘着剤層を透明化することによって貼り合わされ、フィルタ１００を形成する。上述したように、フィルタ１００とディスプレイパネル１２とを粘着剤層１３を介して貼り合わせても良い（図４）。
【００５７】
（他の構成例）
図１においては、近赤外吸収層７、外光抑制層１１、電磁波シールド層４の順に構成したが、電磁波シールド層４と外光抑制層１１との順序が維持されていれば、外光導入層１以外の層の配置は任意である。
【００５８】
このような構成を用いることで、外光源から外光抑制層に至る光路中における、電磁波シールド層による外光の反射、散乱が抑制されるので、外光による明暗コントラストの低下を抑制できる。また、従来電磁波シールド層で反射、散乱されていた外光が外光抑制層１１に到達することになるため、外光抑制層の機能が効率よく利用でき、更なるコントラスト向上が実現できる。また、ディスプレイ装置内部で反射、散乱された外光の戻り光が減少するため、未使用時のフィルタの色づきがさらに観察されにくくなる。
【実施例】
【００５９】
以下、本発明を実施例によりさらに詳細に説明するが、本発明は以下の実施例に限定されるものではない。
■（実施例１）
・外光導入層の形成
ハードコート処理がなされたポリアクリルフィルム（厚さ１００μｍ、屈折率１．４９）を真空蒸着装置にセットし、真空室内を約８Ｔｏｒｒまで排気した後、酸素ガスを約５Ｔｏｒｒになるまで導入した。次いで、フッ化マグネシウム（屈折率１．３８）を電子ビーム蒸発源を用いて蒸発させ、フィルム上に厚さ約１４０ｎｍ蒸着して、外光導入層とした。この外光導入層について、島津社製分光光度計ＵＶ３１００ＰＣを用い、３波長域発光形蛍光管Ｆ１０の発光スペクトル（ＪＩＳ  Ｚ８７１９−１９９６）を使用して、ＪＩＳ  Ｚ８７２２−２０００による計算方法によって視感透過率（定義ＪＩＳ  Ｚ８１０５−１９８２）を求めたところ、９５．６％であった。
【００６０】
・外光抑制層の形成
ポリエチレンテレフタレート製フィルム（三菱化学ポリエステルフィルム社製ＰＥＴフィルム「Ｔ６００ＥＵ３６」厚み５０μｍ）に、
(1)ポリメチルメタクリレート樹脂（ダイヤナールＢＲ−８０；三菱レイヨン社製）３０ｗｔ％のＤＭＥ溶液、
(2)１，３−ビス（２−（２−エチルヘキサノイルアミノ）−４，６−ジヒドロキシ−フェニル）シクロブテンジイリウム−２，４−ジオラート  ０．４３８ｗｔ％／樹脂分、
(3)１−（２−エタンスルフォニルアミノ−４，６−ジヒドロキシ−フェニル）−３−（４−エタンスルフォニルアミノ−２，６−ジヒドロキシ−フェニル）シクロブテンジイリウム−２，４−ジオラート  ０．１０８ｗｔ％／樹脂分、
(4)１，３−ビス（２，４，６−トリヒドロキシ−フェニル）シクロブテンジイリウム−２，４−ジオラート  ０．０６７ｗｔ％／樹脂分、
(5)１−（２−（２−エチルヘキサノイルアミノ）−４，６−ジヒドロキシ−フェニル）−３−（５−ヒドロキシ−１−メチル−３−プロピル−１Ｈ−ピラゾール−４−イル）シクロブテンジイリウム−２，４−ジオラート  ０．２５０ｗｔ％／樹脂分、
(6)１，３−ビス（５−ヒドロキシ−１−メチル−３−プロピル−１Ｈ−ピラゾール−４−イル）シクロブテンジイリウム−２，４−ジオラート  ０．１４９ｗｔ％／樹脂分、
(7)ダイヤレジンイエローＬ３Ｇ（三菱化学社製）  １．１３０ｗｔ％／樹脂分、
(8)ＤＭＥ、
(9)トルエン
の(1)〜(9)を混合溶解し、ＮＯ．１４バーコーター（太祐機材社製）で塗工し、乾燥し、膜厚４．５μｍのコーティング膜を有する外光抑制層１１を得た。
この外光抑制層の透過スペクトルは図２に透過スペクトル１６として示すように、約５５０ｎｍ及び約６００ｎｍに極小値を有していた。
【００６１】
・近赤外線吸収層の形成
ポリエチレンテレフタレート製フィルム（三菱化学ポリエステルフィルム社製ＰＥＴフィルム「Ｔ６００ＥＷ０７」、厚み１００μｍ、に、脂環式アルキルメタクリレート樹脂（オプトレッツ ＯＺ−１１００  日立化成工業（株）製）樹脂分３５ｗｔ％、ＭＥＫ３２．５ｗｔ％及びトルエン３２．５ｗｔ％からなる溶液にジイモニウム吸収色素（Ｎ，Ｎ，Ｎ'，Ｎ'，−テトラキス（ｐ−ジブルチルアミノフェニル）−ｐ−フェニレンジイモニウムの六フッ化アンチモン酸塩）１１．３％／樹脂分、トルエン、ＭＥＫを混合溶解して、Ｎ０．１０バーコーター（太祐機材社製）で塗工し、乾燥して厚み３．０μｍのコーティング膜を設ける。
【００６２】
次いで、このフィルムの裏面に、脂環式アルキルメタクリレート樹脂（オプトレッツ ＯＺ−１１００  日立化成工業（株）製）樹脂分３５ｗｔ％、ＭＥＫ３２．５ｗｔ％及びトルエン３２．５ｗｔ％からなる溶液にアミノチオールニッケル錯体近近赤外線吸収色素｛ビス−２，２−[１，２‐ジ（３‐フルオロフェニル）エチレンジイミン]ベンゼンチオラート｝ニッケル（II）５．０ｗｔ％／樹脂分、トルエン、ＭＥＫを混合溶解してＮ０．１０バーコーター（太祐機材社製）で塗工し、乾燥して両面に近赤外線吸収膜を有する近赤外線吸収層７を形成した。
【００６３】
・ディスプレイ装置用フィルタの形成
ガラス板（厚さ３ｍｍ）の外光入射面に上述した外光導入層を、反対側の面に近赤外線吸収層、外光抑制層の順に貼り合わせた。外光抑制層の残りの面には、電磁波シールド層（厚み１２５μｍのＰＥＴフィルム（東洋紡績社製「Ａ４３００」上に、線幅２５０μｍ、線ピッチ１０μｍの電磁波シールド銅メッシュフィルムが貼り付けされたもの）を、金属メッシュフィルム側で貼り合わせた。貼り合わせはそれぞれ界面に設けた粘着剤層により行った。
そして、全体をオートクレーブで加圧加温処理した。この結果、光源側から、外光導入層／ガラス／近赤外吸収層／外光抑制層／電磁波シールド層という構成のディスプレイ装置用フィルタを形成した。
【００６４】
そして、このディスプレイ装置用フィルタを日立製作所社製プラズマディスプレイパネル（Ｗ３２−ＰＤ２１００）の前に配置したディスプレイ装置を構成した。
【００６５】
・評価
このフィルタの、３波長域発光形蛍光管の緑色発光のピーク（５４５ｎｍ）における光線透過率Ｙ２（％）及びディスプレイの緑色発光ピークの波長（５２５ｎｍ）における光線透過率Ｙ４（％）、プラズマディスプレイの白色発光スペクトルを使用した視感透過率Ｙ１（％）、３波長域発光形蛍光灯Ｆ１０の発光スペクトルを使用した視感透過率Ｙ３（％）を評価した。
【００６６】
その結果、Ｙ１＝３５．６５、Ｙ２＝３１．６７、Ｙ３＝３２．４７、Ｙ４＝４３．３７であり、
Ｙ４−Ｙ２＝１１．７  （＞５）
Ｙ１−Ｙ２＝３．９８  （＞１）
Ｙ１−Ｙ３＝３．１８  （＞１）
であった。
また正反射成分（視感反射率（５°鏡面））を以下のように評価した。
【００６７】
（反射スペクトル測定）
まず、入射角５°の積分球付き分光光度計（島津製作所製ＵＶ３１５０）を用い、鏡面反射を用いて基準をとった後、サンプルを外光導入層側から入光するように設置し、３８０〜７８０ｎｍの領域を１ｍｍ間隔で測定した。
【００６８】
（視感反射率（ＪＩＳ  Ｚ８１０５−２０００）の算出）
上で測定した反射スペクトルを用い、ＸＹＺ表示計の三刺激値のＹを計算し、視感反射率とした。計算はＪＩＳ  Ｚ８１０５−２０００に基づく算出方法により行った。なお、外光源として、ＪＩＳ  Ｚ８１７９−１９９６で規定される発光スペクトルを有する３波長域発光形蛍光灯Ｆ１０を用いた。
実施例１で形成したフィルタを評価した結果、視感反射率（５°鏡面）は２．６５％であった。
【００６９】
このようにして構成したディスプレイ装置をＪＩＳ  Ｚ８７１９−１９９６で規定される発光スペクトルを有するＦ１０型３波長域発光形蛍光管を外光源として点灯させた室内に設置し、画面中央部に白色を、残りを黒色を表示させた状態での明暗コントラストと、また電源断状態におけるフィルタの色をそれぞれ目視で評価した。
【００７０】
■（比較例１）
外光が外光抑制層に至る光路中に電磁波シールド層が設けられたディスプレイ装置用フィルタを以下の手順で形成した。なお、各層の組成及び形成方法は実施例１と同一であるため説明は省略する。
【００７１】
ガラス板（厚さ３ｍｍ）の外光入射面に上述した外光導入層を貼り付け、反対側の面に電磁波シールド層（線幅２５０μｍ、線ピッチ１０μｍの電磁波シールド銅メッシュフィルム）を貼り合わせ、次に電磁波シールド層の凹凸面に近赤外線吸収層、次いで外光抑制層の順でそれぞれ粘着剤層を介して貼り合わせ、オートクレーブで加圧加温処理した。
【００７２】
このようにして得られたディスプレイ装置用フィルタを実施例１と同様に評価した。
このフィルタについて、実施例１と同様にＹ１〜Ｙ４を測定したところ、Ｙ１＝３６．００、Ｙ２＝３２．０１、Ｙ３＝３２．７８、Ｙ４＝４３．８９であり、
Ｙ４−Ｙ２＝１１．８８  （＞５）
Ｙ１−Ｙ２＝３．９９  （＞１）
Ｙ１−Ｙ３＝３．２２  （＞１）
であった。
【００７３】
また正反射成分を実施例と同様に評価した結果、視感反射率（５°鏡面）は２．７９％であった。また、明暗コントラストと電源断状態におけるフィルタの色を実施例１と同様にして評価した。
【００７４】
（評価結果）
電磁波シールド層が外光抑制層よりも発光表示デバイス側に配置された実施例については、外光が外光抑制層に至る光路中に電磁波シールド層が設けられた比較例と比べて反射率（戻り光）が約５％減少しており、目視による評価によっても明暗コントラストが向上していることが認められた。また、フィルタの色についても、実施例構成の方が暗く、また引き締まったように感じられた。
【００７５】
■（実施例２）
・ディスプレイ装置用フィルタの形成
実施例１と同様にして外光導入層、近赤外吸収層並びに外光抑制層を形成した。
ガラス板（厚さ３ｍｍ）の外光入射面に上述した外光導入層を、反対側の面に近赤外線吸収層、外光抑制層の順に貼り合わせた。各層の貼り合わせはそれぞれ界面に設けた粘着剤層により行った。外光抑制層の残りの面には、厚み１２５μｍのＰＥＴフィルム（東洋紡績社製「Ａ４３００」）の片面に、厚さ３０μｍの酸化インジウム層、厚さ１５μｍの銀薄膜層、厚さ３０μｍの酸化インジウム層を真空下（５×１０-5Torr）でスパッタリング法によりこの順に積層して得た透明電磁波シールドフィルムを貼り合わせた。
【００７６】
そして、全体をオートクレーブで加圧加温処理した。この結果、光源側から、外光導入層／ガラス／近赤外吸収層／外光抑制層／電磁波シールド層という構成のディスプレイ装置用フィルタを形成した。
【００７７】
このようにして得られたディスプレイ装置用フィルタを実施例１と同様に評価した。
このフィルタについて、実施例１と同様にＹ１〜Ｙ４を測定したところ、Ｙ１＝２８．９９、Ｙ２＝２６．７０、Ｙ３＝２５．８４、Ｙ４＝３８．９２であり、
Ｙ４−Ｙ２＝１２．２２  （＞５）
Ｙ１−Ｙ２＝２．２９  （＞１）
Ｙ１−Ｙ３＝３．１４  （＞１）
であった。
【００７８】
また正反射成分を実施例１と同様に評価した結果、視感反射率（５°鏡面）は３．０２％であった。また、明暗コントラストと電源断状態におけるフィルタの色を実施例１と同様にして評価した。
【００７９】
■（比較例２）
ガラス板の反対側の面に透明電磁波シールド層、近赤外線吸収層、外光抑制層の順に貼り合わせた以外は実施例２と同様にして、光源側から、外光導入層／ガラス／電磁波シールド層／近赤外吸収層／外光抑制層という構成のディスプレイ装置用フィルタを形成した。
【００８０】
このようにして得られたディスプレイ装置用フィルタを実施例１と同様に評価した。
このフィルタについて、実施例１と同様にＹ１〜Ｙ４を測定したところ、Ｙ１＝２９．０５、Ｙ２＝２６．８８、Ｙ３＝２５．９８、Ｙ４＝３８．８６であり、
Ｙ４−Ｙ２＝１１．９８  （＞５）
Ｙ１−Ｙ２＝２．１７  （＞１）
Ｙ１−Ｙ３＝３．０７  （＞１）
であった。
【００８１】
また正反射成分を実施例１と同様に評価した結果、視感反射率（５°鏡面）は８．３６％であった。また、明暗コントラストと電源断状態におけるフィルタの色を実施例１と同様にして評価した。
【００８２】
（評価結果）
電磁波シールド層が外光抑制層よりも発光表示デバイス側に配置された実施例については、外光が外光抑制層に至る光路中に電磁波シールド層が設けられた比較例と比べて反射率（戻り光）が約６４％減少しており、目視による評価によっても明暗コントラストが向上していることが認められた。また、フィルタの色についても、実施例構成の方が暗く、また引き締まったように感じられた。
【図面の簡単な説明】
【００８３】
【図１】本発明の実施形態に係るディスプレイ装置用フィルタ及びそれを用いたディスプレイ装置の構成例を示す図である。
【図２】プラズマディスプレイパネルの発光スペクトル及び３波長域発光形蛍光灯Ｆ１０の発光スペクトル、並びに本発明の実施形態に係るディスプレイ装置用フィルタの透過スペクトルを示す特性図である。
【図３】図２に示す特性を有するディスプレイ装置用フィルタを透過した後のプラズマディスプレイの発光スペクトル及び３波長域発光形蛍光灯Ｆ１０の発光スペクトルを示す特性図である。
【図４】本発明の実施形態に係るディスプレイ装置用フィルタを粘着剤層を介してディスプレイパネルに直接貼り合わせたディスプレイ装置の構成例を示す図である。
【図１】
2005189728.tif 000008
【図２】
2005189728.tif 000009
【図３】
2005189728.tif 000010
【図４】
2005189728.tif 000011